(57)【特許請求の範囲】
【請求項１】
ルテニウム（Ｒｕ）とイオウ（Ｓ）とを含む燃料電池用電極触媒であって、（ルテニウム−イオウ配位数）／（ルテニウム−ルテニウム配位数）＝０．９〜２．５であることを特徴とする燃料電池用電極触媒。
【請求項２】
ルテニウム（Ｒｕ）とイオウ（Ｓ）とを含む燃料電池用電極触媒において、（ルテニウム−イオウ配位数）／（ルテニウム−ルテニウム配位数）＝０．９〜２．５であることを触媒性能の指標とすることを特徴とする酸素還元型触媒の性能評価方法。
【請求項３】
請求項１に記載の燃料電池用電極触媒を備えた固体高分子型燃料電池。
【発明の詳細な説明】
【技術分野】
【０００１】
本発明は、従来の白金触媒の代替となる、少なくとも１種の遷移金属元素と少なくとも１種のカルコゲン元素からなる燃料電池用電極触媒、酸素還元型触媒の性能評価方法、及びそれを用いた固体高分子型燃料電池に関する。
【背景技術】
【０００２】
高分子電解質型燃料電池のアノード用触媒としては主として白金や白金合金系触媒が用いられる。具体的には、白金を含む貴金属をカーボンブラックに担持した触媒が用いられてきた。高分子電解質型燃料電池を実用化する上での課題の一つは、材料コストである。これを解決する手段の一つが白金量の低減である。
【０００３】
一方、酸素（Ｏ２）を電解還元すると、１電子還元ではスーパーオキシドが生成し、２電子還元では過酸化水素が生成し、４電子還元では水が生成することが知られている。電極として白金や白金系触媒を用いた燃料電池セルスタックでは、何らかの原因で電圧低下が生じると、４電子還元性が低下し、２電子還元性となってしまう。このため、過酸化水素を発生し、ＭＥＡの劣化の原因となっていた。
【０００４】
最近、酸素を４電子還元して水を生成させる反応により、高価な白金触媒を必要としない低コスト型の燃料電池触媒の開発が行われている。下記非特許文献１には、カルコゲン元素を有する触媒が４電子還元性に優れていることが開示され、燃料電池への適用も示唆されている。
【０００５】
同様に、下記特許文献１には、白金代替触媒として、少なくとも１種の遷移金属及びカルコゲンからなる電極触媒であって、該遷移金属としてＲｕ、カルコゲンとしてＳ又はＳｅからなる電極触媒が開示されている。ここで、Ｒｕ：Ｓｅのモル比が０．５〜２の範囲であり、且つ（Ｒｕ）ｎＳｅの化学量論数ｎが１．５〜２である旨が開示されている。
【０００６】
また、下記特許文献２には、Ｐｔ代替触媒として、Ｆｅ又はＲｕから選択される遷移金属と、窒素含有有機金属遷移錯体、及びＳ等のカルコゲン成分を有する燃料電池用触媒材料が開示されている。
【０００７】
また、下記非特許文献１には、Ｍｏ−Ｒｕ−Ｓｅ三元系電極触媒、及びその合成方法が開示されている。
【０００８】
更に、下記非特許文献２には、Ｒｕ−Ｓ、Ｍｏ−Ｓ、Ｍｏ−Ｒｕ−Ｓの二元系及び三元系電極触媒、及びその合成方法が開示されている。
【０００９】
更に、下記非特許文献３には、Ｒｕ−Ｍｏ−Ｓ、Ｒｕ−Ｍｏ−Ｓｅの三元系カルコゲナイド電極触媒が開示されている。
【００１０】
【特許文献１】特表２００１−５０２４６７号公報
【特許文献２】特表２００４−５３２７３４号公報
【非特許文献１】Ｅｌｅｃｔｒｏｃｈｉｍｉｃａ  Ａｃｔａ，ｖｏｌ．３９，Ｎｏ．１１／１２，ｐｐ．１６４７−１６５３，１９９４
【非特許文献２】Ｊ．Ｃｈｅｍ．Ｓｏｃ．、Ｆａｒａｄａｙ Ｔｒａｎｓ．，１９９６，９２（２１），４３１１−４３１９
【非特許文献３】Ｅｌｅｃｔｒｏｃｈｉｍｉｃａ  Ａｃｔａ，ｖｏｌ．４５，ｐｐ．４２３７−４２５０，２０００
【発明の開示】
【発明が解決しようとする課題】
【００１１】
特許文献１や非特許文献１、２、３に記載の触媒は、四電子還元性能が十分ではなく、より高性能の触媒の開発と、高性能の触媒設計に役立つ性能評価のための指標が望まれていた。
【課題を解決するための手段】
【００１２】
本発明者らは、遷移金属元素とカルコゲン元素からなる燃料電池用電極触媒中の各元素間の配位数比が触媒の酸素還元特性と密接に関係することを見出すとともに、これを触媒設計に役立つ性能評価のための指標とすることで、上記課題が解決されることを見出し、本発明に到達した。
【００１３】
即ち、第１に、本発明は、少なくとも１種の遷移金属元素と少なくとも１種のカルコゲン元素とを含む燃料電池用電極触媒の発明であって、（遷移金属元素−カルコゲン元素配位数）／（遷移金属元素−遷移金属元素配位数）＝０．９〜２．５であることを特徴とする。
【００１４】
ここで、電極触媒中の（遷移金属元素−カルコゲン元素配位数）及び（遷移金属元素−遷移金属元素配位数）は、単に遷移金属元素とカルコゲン元素組成比だけで決定されるものではなく、両者からなる触媒粒子の結晶、粒径などによっても決定される。そして、これらの触媒粒子の結晶学的活性、粒径学的活性などは、主として触媒調製後の焼成条件によって変化させることが出来る。
【００１５】
本発明の少なくとも１種の遷移金属元素と少なくとも１種のカルコゲン元素からなる燃料電池用電極触媒は、遷移金属元素が、ルテニウム（Ｒｕ）、モリブデン（Ｍｏ）、オスニウム（Ｏｓ）、コバルト（Ｃｏ）、ロジウム（Ｒｈ）、イリジウム（Ｉｒ）、鉄（Ｆｅ）、ニッケル（Ｎｉ）、チタン（Ｔｉ）、タングステン（Ｗ）、パラジウム（Ｐｄ）、レニウム（Ｒｅ）から選択される１種以上であり、カルコゲン元素が、イオウ（Ｓ）、セレン（Ｓｅ）、及びテルル（Ｔｅ）から選択される１種以上であることが好ましい。
【００１６】
第２に、本発明は、燃料電池用電極触媒に代表される酸素還元型触媒の性能評価方法の発明であり、少なくとも１種の遷移金属元素と少なくとも１種のカルコゲン元素とを含む燃料電池用電極触媒において、（遷移金属元素−カルコゲン元素配位数）／（遷移金属元素−遷移金属元素配位数）を触媒性能の指標とすることを特徴とする。これにより、優れた酸素還元型触媒の設計に役立つ。
【００１７】
具体的には、（遷移金属元素−カルコゲン元素配位数）／（遷移金属元素−遷移金属元素配位数）＝０．９〜２．５である場合に、優れた酸素還元型触媒であると評価できる。
【００１８】
前記遷移金属元素が、ルテニウム（Ｒｕ）、モリブデン（Ｍｏ）、オスニウム（Ｏｓ）、コバルト（Ｃｏ）、ロジウム（Ｒｈ）、イリジウム（Ｉｒ）、鉄（Ｆｅ）、ニッケル（Ｎｉ）、チタン（Ｔｉ）、タングステン（Ｗ）、パラジウム（Ｐｄ）、レニウム（Ｒｅ）から選択される１種以上であり、前記カルコゲン元素が、イオウ（Ｓ）、セレン（Ｓｅ）、及びテルル（Ｔｅ）から選択される１種以上であることが好ましいことは上述の通りである。
【００１９】
第３に、本発明は、上記の燃料電池用電極触媒を備えた固体高分子型燃料電池である。
【発明の効果】
【００２０】
本発明の燃料電池用電極触媒は、従来の遷移金属−カルコゲン元素系触媒と比べて、四電子還元性能が高く高活性であり、白金触媒の代替となりうるものである。
【００２１】
又、本発明の（遷移金属元素−カルコゲン元素配位数）／（遷移金属元素−遷移金属元素配位数）を求める手法は、酸素還元型触媒の触媒設計に広く役立つものである。
【発明を実施するための最良の形態】
【００２２】
以下、実施例および比較例によって本発明をさらに詳細に説明する。
［触媒の調製］
ルテニウムカルボニル、モリブデンカルボニル、イオウをアルゴン中で１４０℃で加熱し、冷却の後、アセトンで洗浄し、ろ過をする。ろ過物であるＲｕＭｏＳ／Ｃ（Ｒｕ：Ｍｏ：Ｓ＝５：１：５、６０ｗｔ％）を３５０℃で２時間焼成して触媒を調整した。
【００２３】
［構造解析］
上記の触媒材料について、ＥＸＡＦＳ及びＴＥＭを用いて構造解析を行った。
【００２４】
図１に、ＥＸＡＦＳ（Ｅｘｔｅｎｄ  Ｘ−ｒａｙ  ａｂｓｏｒｐｔｉｏｎ  ｆｉｎｅ  ｓｔｒｕｃｔｕｒｅ）によるＲｕを含むカルコゲナイドの構造解析結果を示す。図２に、ＴＥＭによるＲｕを含むカルコゲナイドのＲｕ−Ｓ部分のＴＥＭ像（図２（Ａ）、（Ｂ））と該Ｒｕ−Ｓ部分のＸ線回折像（図２（Ｃ））を示す。同様に、図３に、ＴＥＭによるＲｕを含むカルコゲナイドのＲｕ−Ｒｕ部分のＴＥＭ像（図３（Ａ）、（Ｂ））と該Ｒｕ−Ｒｕ部分のＸ線回折像（図３（Ｃ））を示す。
【００２５】
ＥＸＡＦＳ及びＴＥＭを用いた構造解析の結果、Ｒｕを含むカルコゲナイドには、Ｒｕ硫化物（Ｒｕ−Ｓ）とＲｕメタル成分（Ｒｕ−Ｒｕ）が存在することが分かった。
【００２６】
［Ｓ量を変化させた触媒材料の構造解析と性能評価］
硫黄仕込み量を０、２０、４５、７１ｍｏｌ％に変化させて、上記と同様に触媒材料を調整した。
図４に、ＥＸＡＦＳによる、硫黄仕込み量：２０％の、Ｒｕを含むカルコゲナイドの構造解析結果を示す。図４の結果より、Ｒｕ−Ｒｕ結合のみ見られる。図５に、ＥＸＡＦＳによる、硫黄仕込み量：４５％の、Ｒｕを含むカルコゲナイドの構造解析結果を示す。図５の結果より、Ｒｕ−Ｓ結合とＲｕ−Ｒｕ結合が見られる。図６に、ＥＸＡＦＳによる、硫黄仕込み量：７１％の、Ｒｕを含むカルコゲナイドの構造解析結果を示す。図６の結果より、多量のＲｕ−Ｓ結合と少量のＲｕ−Ｒｕ結合が見られる。
【００２７】
図７に、回転リングディスク評価法（ＲＤＥ）による、硫黄仕込み量を変化させた上記各触媒材料について、Ｒｕを含むカルコゲナイドの酸素還元性能評価結果を示す。
【００２８】
図４〜図６から得られるＲｕ硫化物（Ｒｕ−Ｓ）とＲｕメタル成分（Ｒｕ−Ｒｕ）の配位数割合と、図７から得られる酸素還元性能評価結果の相関関係を調べた。ここで、Ｒｕ硫化物（Ｒｕ−Ｓ）とＲｕメタル成分（Ｒｕ−Ｒｕ）は、図４〜図６におけるＲｕ−Ｓ結合とＲｕ−Ｒｕ結合のフーリエ変換振幅をそれらの配位数として算出した。
【００２９】
図８に、Ｒｕ硫化物（Ｒｕ−Ｓ）／Ｒｕメタル成分（Ｒｕ−Ｒｕ）と、酸素還元電流値の相関関係を示す。図８の結果より、（遷移金属元素−カルコゲン元素配位数）／（遷移金属元素−遷移金属元素配位数）＝０．９〜２．５である場合に、優れた酸素還元型触媒であることが分かる。
【産業上の利用可能性】
【００３０】
本発明の燃料電池用電極触媒は、四電子還元性能が高く高活性であり、白金触媒の代替となりうるものである。又、本発明の（遷移金属元素−カルコゲン元素配位数）／（遷移金属元素−遷移金属元素配位数）を求める手法は、酸素還元型触媒の触媒設計に広く役立つものである。これにより、燃料電池の実用化と普及に貢献する。
【図面の簡単な説明】
【００３１】
【図１】ＥＸＡＦＳによるＲｕを含むカルコゲナイドの構造解析結果を示す。
【図２】ＴＥＭによるＲｕを含むカルコゲナイドのＲｕ−Ｓ部分のＴＥＭ像（図２（Ａ）、（Ｂ））と該Ｒｕ−Ｓ部分のＸ線回折像（図２（Ｃ））を示す。
【図３】ＴＥＭによるＲｕを含むカルコゲナイドのＲｕ−Ｒｕ部分のＴＥＭ像（図３（Ａ）、（Ｂ））と該Ｒｕ−Ｒｕ部分のＸ線回折像（図３（Ｃ））を示す。
【図４】ＥＸＡＦＳによる、硫黄仕込み量：２０％の、Ｒｕを含むカルコゲナイドの構造解析結果を示す。
【図５】ＥＸＡＦＳによる、硫黄仕込み量：４５％の、Ｒｕを含むカルコゲナイドの構造解析結果を示す。
【図６】ＥＸＡＦＳによる、硫黄仕込み量：７１％の、Ｒｕを含むカルコゲナイドの構造解析結果を示す。
【図７】回転リングディスク評価法（ＲＤＥ）による、硫黄仕込み量を変化させた上記各触媒材料について、Ｒｕを含むカルコゲナイドの酸素還元性能評価結果を示す。
【図８】Ｒｕ硫化物（Ｒｕ−Ｓ）／Ｒｕメタル成分（Ｒｕ−Ｒｕ）と、酸素還元電流値の相関関係を示す。
【図１】
0005056236.tif 000002
【図２】
0005056236.tif 000003
【図３】
0005056236.tif 000004
【図４】
0005056236.tif 000005
【図５】
0005056236.tif 000006
【図６】
0005056236.tif 000007
【図７】
0005056236.tif 000008
【図８】
0005056236.tif 000009